(57)【要約】【解決手段】本発明の高ガラス転移温度粘着剤組成物は、(a-1)ホモポリマーのガラス転移温度（Tg）が０℃を超えるアルキル基の炭素数が１０〜２０の直鎖(メタ)アクリル酸アルキルエステル；２０〜９５重量％、(a-2)ホモポリマーのガラス転移温度(Tg)が０℃を超えるアルキル基の炭素数が１〜９の(メタ)アクリル酸アルキルエステル；４．９〜７９．９重量％、(a-3)官能基含有（メタ）アクリレート；０．１〜２０重量％、および、(a-4)その他の共重合モノマー；０〜５０重量％を共重合させて得られるフォックスの式によって求められるガラス転移温度(Tg)が０℃を超えるアクリル系ポリマー（A）と、架橋剤（B）とを含み、２０℃における対ガラス粘着力が０．１〜１００N/25mmの範囲内にあることを特徴としている。また、本発明は近赤外線吸収色素を含有する組成物も提供する。【効果】本発明によれば、近赤外線吸収色素であるジイモニウム系色素を安定に含有させることができると共に、加工性が非常によい。【選択図】なし【特許請求の範囲】
【請求項１】
(a-1)ホモポリマーのガラス転移温度（Tg）が０℃を超えるアルキル基の炭素数が１０〜２０の直鎖(メタ)アクリル酸アルキルエステル；２０〜９５重量％、
(a-2)ホモポリマーのガラス転移温度(Tg)が０℃を超えるアルキル基の炭素数が１〜９の(メタ)アクリル酸アルキルエステル；４．９〜７９．９重量％、
(a-3)官能基含有（メタ）アクリレート；０．１〜２０重量％、および、
(a-4)その他の共重合モノマー；０〜５０重量％を共重合させて得られるフォックスの式によって求められるガラス転移温度(Tg)が０℃を超えるアクリル系ポリマー（A）と、
架橋剤（B）とを含み、２０℃における対ガラス粘着力が０．１〜１００N/25mmの範囲内にあることを特徴とする高ガラス転移温度粘着剤組成物。
【請求項２】
上記有機近赤外線吸収色素（C）を０．０１〜５．０重量％の範囲内の量で含有することを特徴とする請求項第１項記載の高ガラス転移温度粘着剤組成物。
【請求項３】
上記有機近赤外線吸収色素（Ｃ）が、ジイモニウム系色素および/またはジイモニウム塩系色素であることを特徴とする請求項第２項記載の高ガラス転移温度粘着剤組成物。
【請求項４】
上記アクリル系ポリマー（Ａ）のガラス転移温度が、２℃〜３０℃の範囲内の範囲内にあることを特徴とする請求項第１項または第２項記載の高ガラス転移温度粘着剤組成物。
【発明の詳細な説明】
【技術分野】
【０００１】
本発明は近赤外線吸収色素を配合するのに好適な粘着剤組成物および有機近赤外線吸収色素を含有する組成物に関する。さらに詳しくは本発明は、高いガラス移転転移温度(Tg)は有しているものの充分な粘着性を有していると共に、近赤外線吸収色素を配合するのに好適な粘着剤組成物および有機近赤外線吸収色素を含有する組成物に関する。
【背景技術】
【０００２】
近年、薄型で大画面の液晶ディスプレイあるいはプラズマディスプレイ（PDP）などの薄型ディスプレイが広汎に使用されるようになってきている。このような薄型ディスプレイには、波長８００〜１１００nmの近赤外線を発生させるとの特性がある。
【０００３】
このような波長の近赤外線は、家庭用の電化製品に使用されているリモコンで用いられる波長と重複するので、リモコンを用いた家庭用電化製品の誤作動の原因となっている。また、CCDカメラなどに使用される光半導体素子も上記波長の近赤外線に対する感度が高く、CCDカメラなどを使用する分野においても、近赤外線を排除する必要がある。
【０００４】
このような近赤外線の排除には近赤外線吸収色素を含有したフィルタを用いることが好ましく、近赤外線吸収色素としては、従来、シアン系色素、ポリメチン系色素、スクアリリウム系色素、ポリフィリン系色素、金属ジチオール錯体系色素、フタロシアニン系色素、ジイモニウム系色素などが使用されており、特にジイモニウム系色素は近赤外線の吸収能力が高く可視光領域での透明性が高いことから、近赤外線吸収色素として多用されている。
【０００５】
このようなジイモニウム系色素などを配合する樹脂としては、種々の樹脂が考えられるが、薄型ディスプレイに配置される近赤外線吸収層はできるだけ薄いことが好ましく、他種類の層の積層体である薄型ディスプレイにおいては、各層を積層する際の粘着剤層にこの近赤外線吸収層を兼ねてさせることができる。
【０００６】
ところで、一般に使用される用途では粘着剤は、ガラス転移温度(Tg)が０℃以下であり、通常の場合常温においてタックを有しており、好適にはガラス転移温度が−３０℃〜−６０℃程度にあるアクリル系粘着剤が使用されることが多い。このようなアクリル系粘着剤において、粘着剤のガラス転移温度(Tg)が高いと粘着テープあるいは粘着フィルムとしたときの耐熱耐久性が向上し、さらにテープあるいはフィルムのブロッキングがなくなると共に、打ち抜きの際に粘着剤のはみ出しがなく加工性は向上するものの、粘着テープあるいは粘着フィルムとしたときの使用温度において粘着剤層がタックを失い粘着剤として機能し難くなる。
【０００７】
また、プラズマディスプレイの用途に限って見ると、粘着剤に近赤外線吸収色素を配合する場合、共重合体のガラス転移温度(Tg)が低いと特に高温条件下において色素分子が結晶化して粘着剤層にヘイズ変化をきたすと共に、近赤外線の吸収性能が低下するとの問題も生ずる。
【０００８】
このような薄型ディスプレイにおける近赤外線吸収層に関して例えば特許文献１（特許第4436888号公報）には、近赤外線吸収剤であるジイモニウム化合物（Ａ１）と、計算ガラス転移点が０℃以下の樹脂（Ｂ）と、溶媒（Ｓ１）とを含有する近赤外線吸収粘着剤組成物の発明が開示されている。上記のようにここで使用される樹脂（Ｂ）のガラス転移点は、計算値で０℃以下であり、粘着剤層を兼ねることができる。しかしながら、ここで使用されている樹脂（B）は計算ガラス転移温度が０℃以下であるため、この樹脂（B）内に配合されたジイモニウム化合物（Ａ１）が樹脂（B）層中で再結晶する虞があり、また樹脂(B)層を切断加工する際に、切断端部からの樹脂（B）のはみ出しが起こる虞があり加工性が良好であるとは謂えない。
【０００９】
また、アクリル系共重合体について見ると、特許文献２（特開平09-251923号公報）には、粘着剤層として、ステアリルアクリレート（側鎖アルキル基の炭素数は１８、ガラス転移温度（Tg）は３０℃）；６０〜９０重量部、メチルアクリレート（側鎖アルキル基の炭素数は１、ガラス転移温度（Tg）は８℃）；１０〜３０重量部、アクリル酸；２〜１０重量部の共重合により得られる粘着剤を用いた「積層セラミックコンデンサー積層工程用の仮止め粘着テープ」の発明が開示されている。そして、その実施例２には、分子量１０〜３０重量部、メチルアクリレート２０重量部、アクリル酸５重量部から形成される分子量５０万のアクリル系ポリマーを架橋剤タケタイトPZ-33で架橋して得られる粘着剤を用いる例が示されている。
【００１０】
しかしながら、上記特許文献２に記載されている粘着剤は、積層コンデンサーを仮止めするために用いられる粘着剤であり、２０℃以下の温度に冷却することにより粘着力を喪失する設計になっている。実施例では２０℃において粘着力がゼロであることが示されており、近赤外線吸収用粘着剤組成物等の用途に使用することはできない。
【００１１】
このようにジイモニウム系色素のような近赤外線吸収色素を配合することを前提とした薄型ディスプレイ用の粘着剤組成物においては、近赤外線吸収色素を配合して粘着テープあるいは粘着フィルムを形成した際に、その使用温度において優れた粘着力を有していることが必要になることは勿論、この粘着テープあるいは粘着フィルムが耐熱耐久性に優れており、近赤外線吸収色素の耐久性が向上するものである必要がある。さらに、このような粘着テープあるいはフィルムは、粘着剤層が硬すぎず、かつブロッキングを引き起こさず粘着層の切り出し端部からの粘着剤のはみ出しがないなどの加工性能に優れていることも必要になる。
【先行技術文献】
【特許文献】
【００１２】
【特許文献１】特許第4436888号公報
【特許文献２】特開平09-251923号公報
【発明の概要】
【発明が解決しようとする課題】
【００１３】
本発明の高ガラス転移温度粘着剤組成物は、近赤外線吸収色素を配合するのに好適な粘着剤組成物および有機近赤外線吸収色素を含有する粘着剤組成物を提供することを目的としている。
【００１４】
さらに本発明の高ガラス転移温度粘着剤組成物は、優れた粘着性能を有していることは勿論、粘着テープあるいは粘着フィルムとしたときに優れた耐熱耐久性を示し、さらに近赤外線吸収色素を配合したときに配合した色素の耐久性が高くなり、また、加工性にも優れた高ガラス転移温度を有する粘着剤組成物および有機近赤外線吸収色素を含有する粘着剤組成物を提供することを目的としている。
【課題を解決するための手段】
【００１５】
本発明の高ガラス転移温度粘着剤組成物は、
(a-1)ホモポリマーのガラス転移温度（Tg）が０℃を超えるアルキル基の炭素数が１０〜２０の直鎖(メタ)アクリル酸アルキルエステル；２０〜９５重量％、
(a-2)ホモポリマーのガラス転移温度(Tg)が０℃を超えるアルキル基の炭素数が１〜９の(メタ)アクリル酸アルキルエステル；４．９〜７９．９重量％、
(a-3)官能基含有（メタ）アクリレート；０．１〜２０重量％、および、
(a-4)その他の共重合モノマー；０〜５０重量％を共重合させて得られるフォックスの式によって求められるガラス転移温度(Tg)が０℃を超えるアクリル系ポリマー（A）と、
架橋剤（B）とを含み、２０℃における対ガラス粘着力が０．１〜１００N/２５ｍｍの範囲内にあることを特徴としている。
【００１６】
本発明の高ガラス転移温度粘着剤組成物には、有機近赤外線吸収色素（C）を０．０１〜５．０重量％の範囲内の量で含有することができる。
【発明の効果】
【００１７】
本発明の高ガラス転移温度粘着剤組成物は、この粘着剤組成物を構成するアクリル系ポリマー(A)が(a-1)アルキル基の炭素数が１０〜２０の直鎖(メタ)アクリル酸アルキルエステルであってホモポリマーのガラス転移温度(Tg)が０℃を超えるモノマーと、(a-2)アルキル基の炭素数が１〜９の(メタ)アクリル酸アルキルエステルであってホモポリマーのガラス転移温度(Tg)が０℃を超えるモノマーを含む成分を特定量共重合させて、得られるアクリル系ポリマー(A)のガラス転移温度(Tg)が０℃を超えるように調整している。従って、このアクリル系ポリマー(A)を用いて形成された粘着テープあるいは粘着フィルムは優れた耐熱耐久性を有している。
【００１８】
しかもこのアクリル系ポリマー（A）を構成する成分である(a-1)成分は、アルキル基の炭素数が１０〜２０の直鎖(メタ)アクリル酸アルキルエステルであり、ホモポリマーのガラス転移温度は０℃を超えるけれども側鎖であるアルキル基が長いので、被着体に対する馴染み性がよく、充分な粘着力を得ることができる。
【００１９】
また、(a-1)アルキル基の炭素数が１０〜２０の直鎖(メタ)アクリル酸アルキルエステルであってホモポリマーのガラス転移温度(Tg)が０℃を超えるモノマーと、(a-2)アルキル基の炭素数が１〜９の(メタ)アクリル酸アルキルエステルであってホモポリマーのガラス転移温度(Tg)が０℃を超えるモノマーとを組合わせ、さらに他の(a-3)成分、（a-4）成分を組合わせて共重合させて架橋剤で架橋構造を形成することにより、このアクリル系ポリマーは優れた粘着性を示すと共に、加工性にも優れており、切断端部からの粘着剤のはみ出し、糸引きなどは殆ど発生しない。
【００２０】
さらに、アクリル系ポリマー(A)は側鎖に長鎖の直鎖状アルキル基を有しており、フォックスの式によって求められるガラス転移温度(Tg)が０℃を超えているので、被着体に対する良好な密着性と充分な耐久性、すなわち、近赤外線吸収色素を配合したとしても、この近赤外線吸収色素が粘着剤層中で光学的変化を引き起こすことがないとの特性を有する。
【発明を実施するための形態】
【００２１】
次に本発明の高ガラス転移温度粘着剤組成物について具体的に説明する。
本発明の高ガラス転移温度粘着剤組成物は、アクリル系ポリマー（A）と架橋剤とからなり、アクリル系ポリマー（A）についてフォックス（Fox）の式により算定したガラス転移温度（Tg）が０℃を超えるものである。
【００２２】
このアクリル系ポリマー（A）は、炭素数１０〜２０の直鎖状のアルキル基を有する（メタ）アクリル酸アルキルエステルであって、且つこの(メタ)アクリル酸アルキルエステルのホモポリマーについて測定したガラス転移温度が０℃を超えるもの（a-1）と、
炭素数が１〜９であるアルキル基を有する（メタ）アクリル酸アルキルエステルであって、且つこの(メタ)アクリル酸アルキルエステルのホモポリマーについて測定したガラス転移温度が０℃を超えるもの(b-2)と、
官能基含有アクリレート(a-3)と、
その他の共重合モノマー(a-4)とが特定の比率で共重合してなる。
【００２３】
このアクリル系ポリマー（A）を構成する炭素数１０〜２０の直鎖状のアルキル基を有する（メタ）アクリル酸アルキルエステルであって、且つこの(メタ)アクリル酸アルキルエステルのホモポリマーについて測定したガラス転移温度が０℃を超えるもの（a-1）の例としては、ラウリルアクリレート（ホモポリマーのTg:１５℃）、テトラデシルアクリレート（同Tg:２４℃）、ヘキサデシルアクリレート（同Tg：３５℃）ヘキサデシルメタクリレート（同Tg:１５℃）、ステアリルアクリレート（同Tg：３５℃）等を挙げることができる。これらは単独であるいは組合わせて使用することができる。
【００２４】
この(メタ)アクリル酸アルキルエステル(a-1)は、成分(a-1)、成分(a-2)、成分(a-3)および成分(a-4)の合計を１００重量％としたときに、２０〜９５重量％、好ましくは３０〜８０重量％の範囲内の量で共重合している。
【００２５】
本発明においてアクリル系ポリマー（A）を構成する炭素数が１〜９であるアルキル基を有する（メタ）アクリル酸アルキルエステルであって、且つこの(メタ)アクリル酸アルキルエステルのホモポリマーについて測定したガラス転移温度が０℃を超えるもの(b-2)の例としては、メチルアクリレート（ホモポリマーのTg:８℃）、メチルメタクリレート（同Tg:１０５℃）、エチルメタクリレート（同Tg:６５℃）、プロピルアクリレート（同Tg:３℃）、プロピルメタクリレート（同のTg:３５℃）、iso-プロピルメタクリレート（同Tg:８１℃）、iso-ブチルアクリレート（同Tg:４３℃）、iso-ブチルメタクリレート（同Tg:５３℃）、tert-ブチルアクリレート（同Tg:４３℃）、tert-ブチルメタクリレート(同Tg:２０℃)、ペンチルアクリレート(同Tg:２２℃)等を挙げることができる。これらは単独であるいは組合わせて使用することができる。
【００２６】
この(メタ)アクリル酸アルキルエステル(a-2)は、成分(a-1)、成分(a-2)、成分(a-3)および成分(a-4)の合計を１００重量％としたときに、４.９〜７９．９重量％、好ましくは９．９〜６９．９重量％の範囲内の量で共重合している。
【００２７】
本発明においてアクリル系ポリマー（A）を構成する官能基含有アクリレートの例としては、アクリル酸(ホモポリマーのTg:１０６℃)、メタクリル酸（同Tg:１８５℃）カルボキシエチルアクリレート(同Tg:３７℃)、マレイン酸（同Tg：１３０℃）、イタコン酸（同Tg:１００℃）、2-ヒドロキシエチルアクリレート（同Tg:−１５℃）、2-ヒドロキシエチルメタクリレート(同Tg:５５℃)、2-ヒドロキシブチルアクリレート（同Tg:−７℃）、2-ヒドロキシブチルメタクリレート（同Tg:２６℃）、4-ヒドロキシブチルアクリレート（同Tg:−８０℃）、N,N-ジメチルアミノエチルアクリレート（同Tg:１８℃）、N,N-ジメチルアミノエチルメタクリレート（同Tg:１８℃）、N,N-ジエチルアミノエチルメタクリレート（同Tg:２０℃）、アクリルアミド（同Tg:１７９℃）、N,N-ジメチルアミノプロピルアクリルアミド（同Tg:１３４℃）、アクリロニトリル（同Tg:１２５℃）等を挙げることができる。これらは単独であるいは組合わせて使用することができる。
【００２８】
これらの中でも、得られるアクリル系ポリマー（A）の耐熱耐久性および色素耐久性を向上させるためには、官能基含有モノマー(a-3)として、カルボキシル基含有モノマーを使用することが好ましい。
【００２９】
この官能基含有アクリレート(a-3)は、成分(a-1)、成分(a-2)、成分(a-3)および成分(a-4)の合計を１００重量％としたときに、０．１〜２０重量％、好ましくは０．５〜１５重量％の範囲内の量で共重合している。
【００３０】
本発明においてアクリル系ポリマー（A）を構成するその他のモノマーの例としては、エチルアクリレート（ホモポリマーのTg:−２４℃）、iso-プロピルアクリレート（同Tg:−３℃）、n-ブチルアクリレート（同Tg:−５４℃）、ヘキシルアクリレート（同Tg:−５７℃）、ペンチルメタクリレート（同Tg:−５℃）、ヘキシルメタクリレート（同Tg:−５℃、オクチルアクリレート（同Tg:−６５℃）iso-オクチルアクリレート（同Tg:−７０℃）、iso-オクチルメタクリレート（同Tg:−４５℃）、2-エチルヘキシルアクリレート（同Tg:−７０℃）、2-エチルヘキシルメタクリレート（同Tg:−１０℃）、ノニルアクリレート（同Tg：５８℃）、ラウリルメタクリレート（同Tg:−６５℃）、テトラデシルメタクリレート（同Tg:−７２℃）、シクロヘキシルアクリレート（同Tg:１９℃）、シクロヘキシルメタクリレート（同Tg:６６℃）、イソボルニルアクリレート（同Tg:９４℃）、イソボルニルメタクリレート（同Tg:１８０℃）、フェノキシエチルアクリレート（同Tg:−２２℃）、フェノキシエチルメタクリレート（同Tg:５４℃）、ベンジルアクリレート（同Tg:６℃）、ベンジルメタクリレート（同Tg:５４℃）、メトキシエチルアクリレート（同Tg:−５０℃）。メトキシメタクリレート（同Tg:−１６℃）、エトキシエチルアクリレート（同Tg：−５０℃）、エトキシエチルメタクリレート（同Tg:１５℃）、エトキシジエチレングリコールアクリレート（同Tg:−７０℃）、酢酸ビニル（同Tg:３２℃）、スチレン（同Tg:１００℃）等を挙げることができる。これらは単独であるいは組合わせて使用することができる。
【００３１】
このその他のモノマー(a-4)は、成分(a-1)、成分(a-2)、成分(a-3)および成分(a-4)の合計を１００重量％としたときに、０〜５０重量％、好ましくは０〜３０重量％の範囲内の量で共重合している。
【００３２】
本発明のアクリル系ポリマー（A）は上記のような成分(a-1)、成分(a-2)、成分(a-3)および成分(a-4)を上記所定の範囲内の量で共重合されてなり、このアクリル系ポリマー(A)についてFoxの式を用いて算定されたガラス転移温度（Tg）が０℃を超える領域にあり、好ましくは２℃〜３０℃の範囲内、特に好ましくは３℃〜２５℃の範囲内にある。
【００３３】
本発明で使用するアクリル系ポリマー（A）を構成する成分(a-1)、成分(a-2)、成分(a-3)および成分(a-4)を上記の範囲内の量で使用し、且つアクリル系ポリマー（A）のFoxの式により算定したガラス転移温度が上記のようになるように各成分の種類および量を調整して共重合を行うことにより、粘着テープ・粘着フィルムとしたときの粘着テープあるいは粘着フィルムの耐熱耐久性が向上するばかりでなく、粘着テープあるいは粘着フィルムの糊のはみ出しがなくなり、打ち抜き加工時に糸引き等がなくなるなどの加工特性が良好になる。
【００３４】
また、近赤外線吸収色素を添加する場合、アクリル系ポリマー(A)のガラス転移温度（Tg）を上記範囲にすることにより、色素耐久性が著しく向上する。これは、粘着剤層中で、色素分子が固定化されるためであり、粘着剤塗工時における色素分子の会合による結晶化を防ぐことが可能になるためである。
【００３５】
このように結晶化を防ぐためには、(a-1)成分を９５重量％を超えて使用すると、得られるアクリル系ポリマー(A)の極性が下がりすぎて有機近赤外線吸収色素が凝集してしまい、フィルムに濁り（ヘイズ）が発生してしまう。このため(a-2)成分を上記のような量で併用して、アクリル系ポリマー(A)の計算ガラス転移温度を、０℃を超える領域に保ちながらも、アクリル系ポリマー(A)の極性を下げないようにしている。従来は粘着剤としての特性を重視していたために、アクリル系ポリマー(A)のようなベースポリマーのガラス転移温度（Tg）は０℃以下に設定されていた。
【００３６】
このように本発明で使用するアクリル系ポリマー(A)は、上記のように粘着剤としては高いガラス転移温度（Tg）を有しているが、(a-1)成分を形成しているアルキル鎖が長いので、この長いアルキル鎖が被着体と優れた親和性を有しており粘着剤の表面張力が低くなり、被着体との間に優れた粘着性が発現する。このように粘着剤を構成するアクリル系ポリマー(A)のガラス転移温度が０℃を超える粘着剤を用いて粘着性を発現させながらも近赤外線吸収色素を安定化させることは知られていない。
【００３７】
本発明で使用されるアクリル系ポリマー(A)は、通常のアクリル系共重合体の製造方法に準じて製造することができるが、本発明では溶液重合により製造することが好ましい。
ここで使用することができる溶媒としては、アセトン、酢酸エチル、メチルエチルケトン、キシレン、トルエンなどである。これらは単独であるいは組合わせて使用することができる。
【００３８】
このような反応溶媒は、モノマー成分の合計（成分(a-1)、成分(a-2)、成分(a-3)および成分(a-4)の合計）１００重量部に対して、通常は３０〜４００重量部、好ましくは６０〜３００重量部の範囲内の量で使用される。
【００３９】
また、この反応は、通常は重合開始剤の存在下に行われる。ここで使用される重合開始剤の特に制限はなくアクリル系モノマーの重合に使用されるものを使用することができる。例えばこのような反応に使用される重合開始剤としては、有機過酸化物、アゾ系開始剤およびそれ以外のラジカル重合開始剤を挙げることができる。
【００４０】
ここで使用される有機過酸化物の例としては、クメンハイドロパーオキサイド（ＣＨＰ）、ジ−tert−ブチルパーオキサイド、ジクミルパーオキサイド、ベンゾイルパーオキサイド（ＢＰＯ）、ラウロイルパーオキサイド（ＬＰＯ）、ジメチルビス（tert−ブチルパーオキシ）ヘキサン、ジメチルビス（tert−ブチルパーオキシ）ヘキシン-3、ビス（tert-ブチルパーオキシイソプロピル）ベンゼン、ビス（tert-ブチルパーオキシ）トリメチルシクロヘキサン、ブチル−ビス（tert-ブチルパーオキシ）バレラート、2-エチルヘキサンペルオキシ酸tert−ブチル、ジベンゾイルパーオキサイド、パラメンタンハイドロパーオキサイドおよびtert-ブチルパーオキシベンゾエートを挙げることができる。
【００４１】
アゾ系開始剤の例としては、2,2-アゾビスイソブチロニトリル、2,2-アゾビス-2-メチルブチロニトリル、2,2-アゾビス−2,4-ジメチルバレロニトリル、2,2-アゾビス-4-メトキシ-2,4-ジメチルバレロニトリル、2,2-アゾビス（2-メチルプロパン酸メチル）、2,2-アゾビス（2-メチルプロパンアミジン）・2塩酸塩などを挙げることができる。これらの重合開始剤は単独であるいは組合わせて使用することができる。
【００４２】
上記重合開始剤の添加量は、モノマー成分の合計１００重量部に対して、通常は０．０５〜５重量部、好ましくは０．１〜３重量部である。
上記のような重合開始剤の存在下に通常は５０〜１００℃、好ましくは６０〜９０℃の範囲内の温度で、通常は２〜１５時間、好ましくは４〜１０時間反応させることにより、本発明で使用するアクリル系ポリマー(A)を製造することができる。
【００４３】
本発明で使用するアクリル系ポリマー（A）は、上記のような組成を有し、且つガラス転移温度（Tg）は、０℃を超え、好ましくは２〜３０℃の範囲内にある。
このように本発明で使用されるアクリル系ポリマー（A）は、この構成する(a-1)成分ホモポリマーのガラス転移温度(Tg)が０℃を超える成分を使用し、この(a-1)成分は側鎖の炭素数が１０〜２０の直鎖状の長いアルキル基を有する(メタ)アクリル酸アルキルエステルである。このような側鎖を形成する炭素数が１０〜２０の直鎖状の長いアルキル基の結合したアクリル系ポリマー(A)は、自由度の高い側鎖を有することになり、この側鎖が被着体表面に分子レベルで濡れ広がり、アクリル系ポリマー(A)のガラス転移温度（Tg）が０℃を超えていても被着体に対して優れた馴染み性能および粘着性能を有する、また、本発明の高ガラス転移温度粘着剤組成物はリワーク性にも優れている。
【００４４】
(a-1)成分の共重合量が２０重量％に満たないと被着体に対して充分な馴染み性が発現せず、また９５重量％を超えると被着体に対する馴染み性は充分であるが、バルクの凝集力が不足し、すなわち主鎖の絡み合いが不足し、充分な粘着力が得られなくなってしまう。本発明では、このような状況を打破するために(a-2)成分として、ガラス転移温度（Tg）が０℃を超す成分を配合してこの点を補填し、適度な馴染み性と粘着力とのバランスをとっている。
【００４５】
上記のようにアクリル系ポリマー（A）のガラス転移温度（Tg）が０℃を超えるように各成分を共重合することにより、粘着テープあるいは粘着フィルムとしたときの耐熱耐久性が向上するばかりでなく、ブロッキング性および糊のはみ出しがなく、打ち抜き特性などの加工特性が良好になる。また、近赤外線吸収色素を添加する場合、アクリル系ポリマー（A）のガラス転移温度（Tg）を０℃を超えるように共重合させることにより、色素耐久性能が著しく向上する。これは粘着剤層中において、色素分子が固定化されるためであり、粘着剤塗工時における色素分子の会合による結晶化を有効に防止することができるからである。
【００４６】
しかしながら、(a-1)成分を９５重量％を超えて共重合させると、アクリル系ポリマー（A）の極性が低下しすぎて有機系の近赤外線吸収色素が粘着剤を塗工し、溶剤を乾燥除去した直後に凝集してしまい粘着テープあるいは粘着フィルムの濁り（ヘイズ）が発生する虞がある。このため、本発明では(a-2)成分を４．９〜７９．９重量％の量で併用して、アクリル系ポリマー（A）のガラス転移温度（Tg）を０℃を超えるように保ちながらも、アクリル系ポリマー（A）の極性を好ましい範囲に調整している。
【００４７】
一般にアクリル系ポリマーのガラス転移温度（Tg）を０℃以上とすると粘着力が発現しないため、従来の殆どの粘着剤においては、ベースポリマーのガラス転移温度（Tg）は０℃以下になるようにベースポリマーを形成するようにモノマーを選定して共重合体が形成されていたのである。
【００４８】
本発明の高ガラス転移温度粘着剤組成物は、上記のアクリル系ポリマー（A）と架橋剤(B)を含有する。
本発明で使用する架橋剤（B）としては、上記アクリル系ポリマー(A)間に架橋構造を形成することができる架橋剤であれば特に限定されるものではないが、例えば、エポキシ系架橋剤およびイソシアネート系架橋剤などの公知の架橋剤を挙げることができる。
【００４９】
ここで使用されるエポキシ系架橋剤の例としては、ビスフェノールＡ、エピクロルヒドリン型のエポキシ系樹脂、エチレングリコールグリシジルエーテル、ポリエチレングリコールジグリシジルエーテル、グリセリンジグリシジルエーテル、グリセリントリグリシジルエーテル、1，6-ヘキサンジオールジグリシジルエーテル、トリメチロールプロパントリグリシジルエーテル、ジグリシジルアニリン、ジグリシジルアミン、N，N,N',N'−テトラグリシジル-m-キシレンジアミンおよび1，3-ビス(N，N'−ジグリシジルアミノメチル)シクロヘキサンを挙げることができる。これらは単独であるいは組合わせて使用することができる。
【００５０】
上記エポキシ系架橋剤を使用する場合には、エポキシ系架橋剤の添加量は、モノマー成分の合計１００重量％に対して、通常は０．０１〜１０重量％、好ましくは０．０５〜５重量％である。
【００５１】
また、ここで使用されるイソシアネート系架橋剤の例としては、トリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネートなどのイソシアネートモノマー及びこれらイソシアネートモノマーをトリメチロールプロパンなどと付加したイソシアネート化合物やイソシアヌレート化物、ビュレット型化合物、さらにはポリエーテルポリオールやポリエステルポリオール、アクリルポリオール、ポリブタジエンポリオール、ポリイソプレンポリオールなど付加反応させたウレタンプレポリマー型のイソシアネート等を挙げることができる。これらは単独であるいは組合わせて使用することができる。
【００５２】
このイソシアネート系架橋剤を使用する場合には、イソシアネート系架橋剤の使用量は、アクリル系ポリマー(A)１００重量％に対して、通常は０．１〜３０重量％、好ましくは０．５〜２０重量％の範囲内の量で配合することができる。
【００５３】
本発明の高ガラス転移温度組成物は、被着体をガラス板としたときに、２０℃において、０．１〜１００Ｎ/25mm、好ましくは１〜５０Ｎ/２５ｍｍの粘着力を有している。このように２０℃においても上記のように高い粘着力を有するのは、特に(a-1)成分としてホモポリマーのガラス移転温度が０℃を超えていながらも長鎖アルキル基を有しているモノマーを使用することで被着体、特にガラス板表面に対する親和性が向上するためであると考えられる。
【００５４】
本発明の高ガラス転移温度粘着剤組成物は、上述のような構成を有しており、この高ガラス転移温度粘着剤組成物は、近赤外線を吸収する有機色素を分散させるのに特に適している。
【００５５】
本発明の高ガラス転移温度粘着剤組成物に配合することができる有機近赤外線吸収剤の例としては、ジイモニウム系色素、ジイモニウム塩系色素、シアニン系色素、アゾ系色素、アミニウム系色素、アンスラキノン系色素、ジチオール金属錯体系色素、スクアリリウム系色素、ナフタロシアニン系色素、フタロシアニン系色素などを挙げることができる。特に本発明の高ガラス転移温度粘着剤組成物は、有機近赤外線吸収色素として、ジイモニウム系色素あるいはジイモニウム塩系色素を配合するのに適している。
【００５６】
ジイモニウム化合物は下記式（１）で表すことができ、ジイモニウム塩は下記式（１S）で表すことができる。
【００５７】
【化１】
2013147587.tif 000002
ただし、上記式（１）において、Ｒ1〜Ｒ8はそれぞれ独立に水素原子、ハロゲン原子、アルキル基または置換アルキル基を表す。
【００５８】
【化２】
2013147587.tif 000003
ただし、上記式（１Ｓ）において、Ｒ1〜Ｒ8はそれぞれ独立に水素原子、ハロゲン原子、アルキル基または置換アルキル基を表しＺ-はジイモニウムアニオンを表し、具体的にはＺ-は、SbF6-、PF6-、ClO4-、（CF3SO2)2N-等である。
【００５９】
上記式（１）および式（１S）においてＲ1〜Ｒ8がアルキル基又は置換基を有するアルキル基である場合、Ｒ1〜Ｒ8のそれぞれについて、そのアルキル基の炭素数は１〜２２であることが好ましく、２〜１２であることが特に好ましい。
【００６０】
本発明において、上記式（１）および式（１S）における好ましいＲ1〜Ｒ8の例としては、それぞれ独立に、炭素数が１〜１０の直鎖、分岐状及び脂環式アルキル基を挙げることができる。このようなアルキル基の具体的な例としては、例えば、メチル基、エチル基、n-プロピル基、イソプロピル基、n-ブチル基、イソブチル基、sec-ブチル基、tert-ブチル基、n-アミル基、イソアミル基、1-メチルブチル基、1-エチルプロピル基、1，2-ジメチルプロピル基、1，1-ジメチルプロピル基、ネオペンチル基、n-ヘキシル基、シクロヘキシル基等を挙げることができる。好ましくは、Ｒ1〜Ｒ8は、炭素数が３〜５の直鎖または分岐状のアルキル基である。さらに好ましくは、Ｒ1〜Ｒ8は、n-プロピル基、イソプロピル基、n-ブチル基、イソブチル基、n-アミル基またはイソアミル基であり、n-ブチル基、イソブチル基又はイソアミル基がさらに好ましく、イソブチル基が特に好ましい。
【００６１】
また、Ｒ1〜Ｒ8のアルキル基に結合しうる置換基としては、シアノ基；ヒドロキシル基；フッ素原子、塩素原子、臭素原子等のハロゲン原子；メトキシ基、エトキシ基、n-プロポキシ基、n-ブトキシ基等の炭素数１〜６のアルコキシ基；メトキシメトキシ基、エトキシメトキシ基、メトキシエトキシ基、エトキシエトキシ基、メトキシプロポキシ基、メトキシブトキシ基、エトキシブトキシ基等の炭素数２〜８のアルコキシアルコキシ基；メトキシメトキシメトキシ基、メトキシメトキシエトキシ基、メトキシエトキシエトキシ基、エトキシエトキシエトキシ基等の炭素数３〜１５のアルコキシアルコキシアルコキシ基；アリルオキシ基；フェノキシ基、トリルオキシ基、キシリルオキシ基、ナフチルオキシ基等の炭素数６〜１２のアリールオキシ基；メトキシカルボニル基、エトキシカルボニル基、n-プロポキシカルボニル基、イソプロポキシカルボニル基、n-ブトキシカルボニル基等の炭素数２〜７のアルコキシカルボニル基；メチルカルボニルオキシ基、エチルカルボニルオキシ基、n-プロピルカルボニルオキシ基、n-ブチルカルボニルオキシ基等の炭素数２〜７のアルキルカルボニルオキシ基；メトキシカルボニルオキシ基、エトキシカルボニルオキシ基、n-プロポキシカルボニルオキシ基、n-ブトキシカルボニルオキシ基等の炭素数２〜７のアルコキシカルボニルオキシ基等を挙げることができる。置換基が結合したアルキル基の好ましい例として、メトキシエチル基を挙げることができる。特に本発明ではＲ1〜Ｒ8としてはメトキシエチル基が最も好ましい。
【００６２】
本発明で使用するジイモニウム塩の好ましい例としては、ジイモニウムカチオン１個に対して、２個のアニオンが結合する形態の化合物を挙げることができる。
ジイモニウム塩として、トリス（トリフルオロメチルスルホニル）メチド酸-N,N,N'，N'−テトラキス（p-ジ（iso-ブチル）アミノフェニル）-p-フェニレンジイモニウム、ビス［ビス（トリフルオロメタンスルホニル）イミド酸］-N,N,N',N'-テトラキス［p-ジ（n-ブチル）アミノフェニル］-p-フェニレンジアミン、および、ヘキサフルオロアンチモン酸-N,N,N',N'-テトラキス｛p-ジ（iso-ブチル）アミノフェニル｝-p-フェニレンジイモニウムを挙げることができる。これらは、粘着剤組成物中における耐久性が高いので、特に好ましい。
【００６３】
また、本発明で使用されるジイモニウム塩の好ましい例としては、上記ジイモニウム化合物がカチオン化されてなり、このジイモニウムカチオン１個に対して、２個のアニオン（例；SbF6-、PF6-、ClO4-、（CF3SO2)2N-等）が結合する形態を有するジイモニウム塩を挙げることができる。
【００６４】
ここで使用されるジイモニウム塩としては、トリス（トリフルオロメチルスルホニル）メチド酸-N,N,N',N'-テトラキス（p-ジ（iso-ブチル）アミノフェニル）-p-フェニレンジイモニウムおよびヘキサフルオロアンチモン酸-N,N,N',N'-テトラキス｛p-ジ（iso-ブチル）アミノフェニル｝−p-フェニレンジイモニウムを挙げることができる。これらは、粘着剤組成物中における耐久性が高いので、特に好ましい。
【００６５】
これらのジイモニウム系色素あるいはジイモニウム塩系色素は単独であるいは組合わせて使用することができる。
ジイモニウム系色素あるいはジイモニウム塩系色素は、分散しやすい形態とされるのが好ましい。本発明においてはジイモニウム系色素は、粉砕等により微細化されていることが好ましい。この微細化の方式としては、湿式および乾式のいずれもの方式を採用することができる。湿式の微細化手法としては、ビーズミルあるいはボールミルの他、液流による微細化、または、レーザーあるいは超音波を用いた微細化を採用することができる。乾式の微細化手法としては、ボールミル、アトライターの他、ロールミルあるいは気流による微細化を採用することができる。本発明においてはこれらの中でも、ジルコニアビーズ、ガラスビーズ、アルミナビーズ等の粒子を用いてジイモニウム系色素を粉砕する方法を好ましい方法として採用することができる。例えば、ジルコニア粒子を用いた粉砕方法として、ジイモニウム系色素と溶媒とジルコニアビーズとが混合されてなる液状混合物を作成し、この液状混合物を容器内で振盪した後、ジルコニアビーズを分離する方法がある。ここで使用することができる溶媒としては、メチルエチルケトン、ジエチルエーテル、トルエン、酢酸エチル、キシレン、酢酸ブチル及びメチルシクロヘキサンを挙げることができ、特にアクリル系ポリマー（A）の調製の際に使用した溶剤と同一の溶剤を使用することが好ましい。
【００６６】
本発明において高ガラス転移温度粘着剤組成物からなる粘着テープあるいは粘着フィルムに近赤外線吸収色素であるジイモニウム系色素あるいはジイモニウム塩系色素を配合する場合、上記のジイモニウム系色素あるいはジイモニウム塩系色素は、前述のアクリル系ポリマー１００重量％に対して、通常は０．０１〜５重量％、好ましくは０．１〜４重量％の範囲内の量で配合される。上記のような量でジイモニウム系色素あるいはジイモニウム塩系色素を配合することにより、例えばＰＤＰなどから発生する波長８００〜１１００nm付近の近赤外線を長期間に亘って有効に吸収することができる。
【００６７】
本発明の高ガラス転移温度粘着剤組成物には、上記のような有機近赤外線吸収色素の他に、この高ガラス転移温度粘着剤組成物の特性を損なわない範囲内で他の成分を配合することができる。これらの成分の例としては粘着賦与剤、可塑剤、調色剤、ネオンカット剤、紫外線吸収剤、シランカップリング剤、変性シリコーン、帯電防止剤などを挙げることができる。これらのその他の成分の配合量は、本発明の高ガラス転移温度粘着剤組成物の特性を損なわない範囲内の量である。
【実施例】
【００６８】
次に本発明の実施例を示して本発明をさらに詳細に説明するが本発明はこれらによって限定されるものではない。
〔測定方法〕
＜試料作成条件＞
得られた色素を含む高ガラス転移温度粘着剤組成物を、表面が剥離処理された厚さ３８μｍのＰＥＴに乾燥塗布厚が２５μｍになるように組成物を塗布し、この塗布面に表面が剥離処理された厚さ１００μｍのＰＥＴ基材（馴染み性評価の場合は３８μｍのＰＥＴ基材）を載置し、８０℃で２分間乾燥させた後、４０℃で３日間熟成させた。
【００６９】
なお、ここで使用した色素は、日本カーリット社製のＣＩＲ-１０８５であり、このＣＩＲ-１０８５は、以下に示すジイモニウム塩化合物である。
ビス［ビス（トリフルオロメタンスルホニル）イミド酸］-N,N,N',N'-テトラキス［p-ジ（n-ブチル）アミノフェニル］-p-フェニレンジアミン
【００７０】
＜評価＞
粘着性（リワーク性）
被着体としてガラス板を用いて剥離速度０．３m/分、剥離角度：１８０度、剥離面積：２５mm×１５０mmとし、貼着２０分後における粘着力を測定した。なお、この粘着性の測定で被着体に転写したもの、あるいは被着体を汚染してしまった場合は、リワーク性は無し（×）とした。
【００７１】
馴染み性
被着体としてガラス板を用いて、試料面積５０mm×５０mmの試料を被着体表面にのせ、試料表面の中心点を指で圧着した後、圧着した中心点から周辺部へと粘着剤面全体が濡れ広がるのに要した時間を測定して６０秒以内を「○」、６０秒以上要したものを「×」とした。
【００７２】
打ち抜き特性
打ち抜き加工機を用いて打ち抜いた際のフィルムのきれ糸引きを目視で観察した。
評価以下の基準に基づいておこなった。
○・・・切れがよく糸引きが見られない。
△・・・切れはよいが、ごく一部に糸引きが見られる。
×・・・切れが悪く、かなりの部分に糸引きが見られる。
【００７３】
耐熱耐久性
被着体をガラス板として、試料面積を５０mm×５０mmとして、この被着体であるガラス板の表面に試料を貼着した。耐久条件１０５℃-dry×３日の条件下に保持して、発泡の有無を確認した。
○・・・発泡無し。
△・・・僅かに発泡が認められる。
×・・・多くの発泡が認められる。
【００７４】
色素耐久性
被着体をガラス板として、試料面積を２０mm×２０mmとして８５℃-８５％RHの条件下に３日間試料を放置して、試料の耐久性を調べた。
耐久性は、耐久試験前後でのヘイズの変化および波長１０００nmの近赤外線の吸収スペクトルの変化を観察することによって行った。
吸収    ○・・・吸収低下率１０％T未満、
×・・・吸収低下率１０T以上
ヘイズ  ○・・・初期、耐久試験後に共に１０未満
×・・・初期１０以下、耐久試験後１０以上
××・・・初期から１０以上、耐久試験後１０以上
【００７５】
〔実施例１〕
窒素置換可能な４つ口フラスコにアクリル酸ラウリルエステル（以下、ＬＡと略記する。ホモポリマーのＴｇ＝１５℃）６０重量％と、アクリル酸メチルエステル（以下、ＭＡと略記する。同Ｔｇ＝８℃）１０重量％と、アクリル酸ブチルエステル（以下、ＢＡと略記する。同Ｔｇ＝−５４℃）２０重量％、アクリル酸（以下、ＡＡと略記する。同Ｔｇ＝１０６℃）１０重量％と、酢酸エチル１５０重量％を入れ、窒素ガス雰囲気下で６８℃まで加熱し、アゾビスイソブチロニトリル（以下、ＡＩＢＮと略記する。）０．１重量％を添加し、窒素ガス雰囲気下で重合を開始してアクリル系ポリマー（Ａ）を調製した。
【００７６】
上記のような組成のアクリル系ポリマー（Ａ）のガラス転移温度（Ｔｇ）をＦｏｘの式で計算したところ、３．５℃であった。
上記のアクリル系ポリマー（Ａ）に、エポキシ系硬化剤であるＥ−５ＸＭ（綜研化学(株)製）を０．１重量％配合すると共に、酢酸エチルに分散させたビス［ビス（トリフルオロメタンスルホニル）イミド酸］-N,N,N',N'-テトラキス［p-ジ（n-ブチル）アミノフェニル］-p-フェニレンジアミン（以下、１０８５と略記する。日本カーリット(株)製）をアクリル系ポリマー（Ａ）に対して１．５重量％配合してよく攪拌して本発明の粘着剤組成物を製造した。
【００７７】
上記のようにして得られた高ガラス転移温度粘着剤組成物について、粘着力、馴染み性、打ち抜き性、耐久耐熱性、および、色素耐久性（吸収、ヘイズ）を測定した。結果を表１に示す。
【００７８】
〔実施例２〕
実施例１において、ＬＡを４０重量％、ＭＡを４０重量％、ＢＡを１０重量％、ＡＡを１０重量％に変えた以外は同様にしてアクリル系ポリマー（Ａ）を製造した。
【００７９】
上記のような組成のアクリル系ポリマー（Ａ）のガラス転移温度（Ｔｇ）をＦｏｘの式で計算したところ、１０℃であった。
上記のアクリル系ポリマー（Ａ）を用いた以外は実施例１と同様に本発明の高ガラス転移温度粘着剤組成物を製造した。
【００８０】
上記のようにして得られた高ガラス転移温度粘着剤組成物について、粘着力、馴染み性、打ち抜き性、耐久耐熱性、および、色素耐久性（吸収、ヘイズ）を測定した。結果を表１に示す。
【００８１】
〔実施例３〕
実施例１において、ＬＡを８０重量％、ＭＡを１０重量％、ＢＡを使用せずに、ＡＡを１０重量％に変えた以外は同様にしてアクリル系ポリマー（Ａ）を製造した。
【００８２】
上記のような組成のアクリル系ポリマー（Ａ）のガラス転移温度（Ｔｇ）をＦｏｘの式で計算したところ、２１℃であった。
上記のアクリル系ポリマー（Ａ）を用いた以外は実施例１と同様に本発明の高ガラス転移温度粘着剤組成物を製造した。
【００８３】
上記のようにして得られた高ガラス転移温度粘着剤組成物について、粘着力、馴染み性、打ち抜き性、耐久耐熱性、および、色素耐久性（吸収、ヘイズ）を測定した。結果を表１に示す。
【００８４】
〔実施例４〕
実施例１において、ＬＡを６５重量％、ＭＡを１５重量％、ＢＡを１５重量％、ＡＡを５重量％に変えた以外は同様にしてアクリル系ポリマー（Ａ）を製造した。
【００８５】
上記のような組成のアクリル系ポリマー（Ａ）のガラス転移温度（Ｔｇ）をＦｏｘの式で計算したところ、４．２℃であった。
上記のアクリル系ポリマー（Ａ）を用いた以外は実施例１と同様に本発明の高ガラス転移温度粘着剤組成物を製造した。
【００８６】
上記のようにして得られた高ガラス転移温度粘着剤組成物について、粘着力、馴染み性、打ち抜き性、耐久耐熱性、および、色素耐久性（吸収、ヘイズ）を測定した。結果を表１に示す。
【００８７】
〔実施例５〕
実施例１において、色素１０８５を配合しなかった以外は同様にして高ガラス転移温度粘着剤組成物を調製した。
【００８８】
上記のようにして得られた高ガラス転移温度粘着剤組成物について、粘着力、馴染み性、打ち抜き性、および、耐久耐熱性を測定した。結果を表１に示す。
【００８９】
〔実施例６〕
実施例２において、色素１０８５を配合しなかった以外は同様にして高ガラス転移温度粘着剤組成物を調製した。
【００９０】
上記のようにして得られた高ガラス転移温度粘着剤組成物について、粘着力、馴染み性、打ち抜き性、および、耐久耐熱性を測定した。結果を表１に示す。
【００９１】
〔実施例７〕
実施例３において、色素１０８５を配合しなかった以外は同様にして高ガラス転移温度粘着剤組成物を調製した。
【００９２】
上記のようにして得られた高ガラス転移温度粘着剤組成物について、粘着力、馴染み性、打ち抜き性、および、耐久耐熱性を測定した。結果を表１に示す。
【００９３】
〔実施例８〕
実施例４において、色素１０８５を配合しなかった以外は同様にして高ガラス転移温度粘着剤組成物を調製した。
【００９４】
上記のようにして得られた高ガラス転移温度粘着剤組成物について、粘着力、馴染み性、打ち抜き性、および、耐久耐熱性を測定した。結果を表１に示す。
【００９５】
〔比較例１〕
実施例１において、ＬＡを１５重量％、ＭＡを７５重量％、ＢＡを配合せずに、ＡＡを１０重量％に変えた以外は同様にしてアクリル系ポリマー（Ａ）を製造した。
【００９６】
上記のような組成のアクリル系ポリマー（Ａ）のガラス転移温度（Ｔｇ）をＦｏｘの式で計算したところ、１６℃であった。
上記のアクリル系ポリマー（Ａ）を用いた以外は実施例１と同様に本発明の高ガラス転移温度粘着剤組成物を製造した。
【００９７】
上記のようにして得られた高ガラス転移温度粘着剤組成物について、粘着力、馴染み性、打ち抜き性、耐久耐熱性、および、色素耐久性（吸収、ヘイズ）を測定した。結果を表１に示す。
【００９８】
〔比較例２〕
実施例１において、ＬＡを９０重量％、ＭＡを１重量％、ＢＡを配合せずに、ＡＡを９重量％に変えた以外は同様にしてアクリル系ポリマー（Ａ）を製造した。
【００９９】
上記のような組成のアクリル系ポリマー（Ａ）のガラス転移温度（Ｔｇ）をＦｏｘの式で計算したところ、２１℃であった。
上記のアクリル系ポリマー（Ａ）を用いた以外は実施例１と同様に本発明の高ガラス転移温度粘着剤組成物を製造した。
【０１００】
上記のようにして得られた高ガラス転移温度粘着剤組成物について、粘着力、馴染み性、打ち抜き性、耐久耐熱性、および、色素耐久性（吸収、ヘイズ）を測定した。結果を表１に示す。
【０１０１】
〔比較例３〕
実施例１において、ＬＡを４０重量％、ＭＡを１０重量％、ＢＡを４０重量％、ＡＡを１０重量％に変えた以外は同様にしてアクリル系ポリマー（Ａ）を製造した。
【０１０２】
上記のような組成のアクリル系ポリマー（Ａ）のガラス転移温度（Ｔｇ）をＦｏｘの式で計算したところ、−１２℃であった。
上記のアクリル系ポリマー（Ａ）を用いた以外は実施例１と同様に本発明の高ガラス転移温度粘着剤組成物を製造した。
【０１０３】
上記のようにして得られた高ガラス転移温度粘着剤組成物について、粘着力、馴染み性、打ち抜き性、耐久耐熱性、および、色素耐久性（吸収、ヘイズ）を測定した。結果を表１に示す。
【０１０４】
〔比較例４〕
実施例１において、ＬＡを２０重量％、ＭＡを１０重量％、ＢＡを６０重量％、ＡＡを１０重量％に変えた以外は同様にしてアクリル系ポリマー（Ａ）を製造した。
【０１０５】
上記のような組成のアクリル系ポリマー（Ａ）のガラス転移温度（Ｔｇ）をＦｏｘの式で計算したところ、−２６℃であった。
上記のアクリル系ポリマー（Ａ）を用いた以外は実施例１と同様に本発明の高ガラス転移温度粘着剤組成物を製造した。
【０１０６】
上記のようにして得られた高ガラス転移温度粘着剤組成物について、粘着力、馴染み性、打ち抜き性、耐久耐熱性、および、色素耐久性（吸収、ヘイズ）を測定した。結果を表１に示す。
【０１０７】
〔比較例５〕
実施例１において、エポキシ系硬化剤であるＥ-５ＸＭを使用しなかった以外は同様にしてアクリル系ポリマー（Ａ）を製造した。
【０１０８】
上記のような組成のアクリル系ポリマー（Ａ）のガラス転移温度（Ｔｇ）をＦｏｘの式で計算したところ、３．５℃であった。
上記のアクリル系ポリマー（Ａ）を用いた以外は実施例１と同様に本発明の高ガラス転移温度粘着剤組成物を製造した。
【０１０９】
上記のようにして得られた高ガラス転移温度粘着剤組成物について、粘着力、馴染み性、打ち抜き性、耐久耐熱性、および、色素耐久性（吸収、ヘイズ）を測定した。結果を表１に示す。
【０１１０】
〔比較例６〕
比較例１において、ＬＡを１０重量％、ＭＡを８０重量％、ＢＡを０重量％、ＡＡを１０重量％に変え、色素１０８５を配合しなかった以外は同様にして高ガラス転移温度粘着剤組成物を調製した。
【０１１１】
上記のようにして得られた高ガラス転移温度粘着剤組成物について、粘着力、馴染み性、打ち抜き性、および、耐久耐熱性を測定した。結果を表１に示す。
【０１１２】
〔比較例７〕
比較例２において、色素１０８５を配合しなかった以外は同様にして高ガラス転移温度粘着剤組成物を調製した。
【０１１３】
上記のようにして得られた高ガラス転移温度粘着剤組成物について、粘着力、馴染み性、打ち抜き性、および、耐久耐熱性を測定した。結果を表１に示す。
【０１１４】
〔比較例８〕
比較例３において、色素１０８５を配合しなかった以外は同様にして高ガラス転移温度粘着剤組成物を調製した。
【０１１５】
上記のようにして得られた高ガラス転移温度粘着剤組成物について、粘着力、馴染み性、打ち抜き性、および、耐久耐熱性を測定した。結果を表１に示す。
【０１１６】
〔比較例９〕
比較例４において、色素１０８５を配合しなかった以外は同様にして高ガラス転移温度粘着剤組成物を調製した。
【０１１７】
上記のようにして得られた高ガラス転移温度粘着剤組成物について、粘着力、馴染み性、打ち抜き性、および、耐久耐熱性を測定した。結果を表１に示す。
【０１１８】
〔比較例１０〕
比較例５において、色素１０８５を配合しなかった以外は同様にして高ガラス転移温度粘着剤組成物を調製した。
【０１１９】
上記のようにして得られた高ガラス転移温度粘着剤組成物について、粘着力、馴染み性、打ち抜き性、および、耐久耐熱性を測定した。結果を表１に示す。
【０１２０】
【表１】
2013147587.tif 000004